(57)【要約】【課題】被処理物の熱処理時に熱処理炉のエネルギー効率を向上させることのできるセッター、およびそれを用いた熱処理方法を提供する。【解決手段】一方主面に被処理物が載置される基材１ａを備え、被処理物を熱処理炉内に搬入するために用いられるセッターである。基材１ａは、厚さ１ｍｍの板状とした場合に、波長が０．５μｍ以上５．５μｍ以下の範囲内にある光の透過率が７０％以上である。このセッターは、好ましくは基材の一方主面上に、網状、波板状、貫通孔が分散して形成された板状、および凹部が分散して形成された板状のうち少なくとも１つの形態を有する補助部材を備える。【選択図】図１
2016200328.tif 000002
【特許請求の範囲】
【請求項１】
被処理物を熱処理炉内に搬入するために用いられるセッターであって、
一方主面に前記被処理物が載置される基材を備え、
前記基材は、厚さ１ｍｍの板状とした場合に、波長が０．５μｍ以上５．５μｍ以下の範囲内にある光の透過率が７０％以上である材料により形成されていることを特徴とする、セッター。
【請求項２】
前記基材の一方主面上に、開目の幅が前記被処理物の最大長さより短い網状、ピッチの長さが前記被処理物の最大長さより長い波板状、直径が前記被処理物の最大長さより短い貫通孔が分散して形成された板状、および開口径が前記被処理物の最大長さより長い凹部が分散して形成された板状のうち少なくとも１つの形態を有する補助部材がさらに備えられており、
前記被処理物は、前記補助部材を介して前記基材の一方主面上に載置されることを特徴とする、請求項１に記載のセッター。
【請求項３】
前記基材の一方主面に、開口径が前記被処理物の最大長さより長い凹部が分散して形成されていることを特徴とする、請求項１に記載のセッター。
【請求項４】
請求項１ないし３のいずれか１項に記載のセッター上に前記被処理物を載置する載置工程と、
前記被処理物が載置された前記セッターを熱処理炉内に搬入する搬入工程と、
前記熱処理炉の加熱用ヒーターの最高温度が１３００℃以上１７００℃以下の範囲内となるように設定された熱処理条件により、前記被処理物の熱処理を行なう熱処理工程と、を備えることを特徴とする、熱処理方法。
【発明の詳細な説明】
【技術分野】
【０００１】
この発明は、被処理物を熱処理炉内に搬入するために用いられるセッターに関するものである。
【背景技術】
【０００２】
例えば、焼成前のセラミック電子部品を焼成炉内に搬入する場合など、多数の被処理物を一度に熱処理炉内に搬入するためには、セッターと呼ばれる用具が用いられている。そのようなセッターは、アルミナ、マグネシア、ジルコニアまたはムライトなどからなる基材を備えている。焼成前のセラミック電子部品は、基材上に直接載置されるか、あるいは基材上に備えられた補助部材上に載置された状態で、焼成炉内に搬入される。補助部材としては、例えばジルコニアによりコーティングされた金属網などが用いられる。
【０００３】
セラミック電子部品の焼成時に投入されるエネルギーは、焼成前のセラミック電子部品の加熱と、それらが載置されているセッターの加熱との両方に使われることになる。したがって、焼成に係るエネルギー効率を向上させるためには、セッターの厚みを薄くするなどして、セッターの熱容量を低減することが考えられる。特開２００９−２２７５２７号公報（特許文献１）には、そのようなセッターの一例が提案されている。
【０００４】
図１１は、特許文献１に記載されているセッター１００の模式図である。セッター１００は、電子部品載置面１０１ａを有し、純度が９０％以上のアルミナを成分とし、気孔率が１％以下で、２５０ＭＰａ以上の曲げ強度を有する基材１０１を備えている。このような基材１０１は、高い曲げ強度を有するため、基材１０１の厚みを薄くすることができる。その結果、セッター１００の熱容量が低減され、焼成に係るエネルギー効率が向上するという利点がある。
【先行技術文献】
【特許文献】
【０００５】
【特許文献１】特開２００９−２２７５２７号公報
【発明の概要】
【発明が解決しようとする課題】
【０００６】
近年、電子機器の小型化の傾向に伴い、電子機器に用いられるセラミック電子部品の小型化が求められている。セラミック電子部品の小型化が進むほど、セラミック電子部品の焼成炉内への投入体積の、セッターの体積に対する比が小さくなる。すなわち、焼成時に投入されるエネルギーの多くが、セッターの加熱に使われてしまうことになる。したがって、焼成に係るエネルギー効率が悪くなるため、セラミック電子部品の製造コストの増大につながる。
【０００７】
一方、特許文献１に記載されている基材１０１は、高い曲げ強度を有するものの、十分な耐衝撃性を確保するためには、ある程度以上の厚みが必要である。したがって、基材１０１の厚みを薄くしてセッター１００の熱容量を低減させることにより、焼成に係るエネルギー効率を向上させることには限度がある。
【０００８】
そこで、この発明の目的は、基材の厚みによらず、被処理物の熱処理時に熱処理炉のエネルギー効率を向上させることのできるセッター、およびそれを用いた熱処理方法を提供することである。
【課題を解決するための手段】
【０００９】
この発明では、熱処理時のエネルギー効率を向上させるため、セッターの基材の材質についての改良が図られる。
【００１０】
この発明は、まずセッターに向けられる。
【００１１】
この発明に係るセッターは、被処理物を熱処理炉内に搬入するために用いられるものである。この発明に係るセッターは、一方主面に被処理物が載置される基材を備えている。基材は、厚さ１ｍｍの板状とした場合に、波長が０．５μｍ以上５．５μｍ以下の範囲内にある光の透過率が７０％以上である材料により形成されている。
【００１２】
上記のセッターでは、基材が上記の特徴を有する光を７０％以上透過させる。ここで、光を放射する物体を黒体と考えた場合に、物体から放射された光の分光分布の、物体の温度による変化を図１０に示す。図１０は、物体から放射される光の波長に対する、放射エネルギーの関係を表している。図１０を見ると、温度が１３００℃以上１７００℃以下の範囲内にある物体は、波長が０．５μｍ以上５．５μｍ以下の範囲内にあり、照射された物体を実質的に加熱することができるエネルギー分布を有する光を放射していることが分かる。
【００１３】
このような光は、所定の温度となるように被処理物を加熱するために、熱処理炉内に備えられている加熱用ヒーターから放射されるものに相当する。そのため、このような光の大部分を透過するような材料を用いてセッターを形成することにより、被処理物の熱処理時において投入されるエネルギーの、セッターの光吸収による加熱に使われる度合いを少なくすることができる。
【００１４】
すなわち、投入されるエネルギーが、被処理物の加熱に効果的に使われることになる。したがって、セッターの基材の厚みを薄くすることなく、被処理物の熱処理時における熱処理炉のエネルギー効率を向上させることができる。加えて、被処理物の昇温速度を向上させることができる。
【００１５】
この発明に係るセッターにおける第１の好ましい実施形態では、基材の一方主面上に、補助部材がさらに備えられている。補助部材は、網状、波板状、貫通孔が分散して形成された板状、および凹部が分散して形成された板状のうち少なくとも１つの形態を有する。ここで、網状の補助部材における開目の幅は、被処理物の最大長さより短い。波板状の補助部材におけるピッチの長さは、被処理物の最大長さより長い。板状の補助部材における貫通孔の直径は、被処理物の最大長さより短い。板状の補助部材における凹部の開口径は、被処理物の最大長さより長い。そして、被処理物は、補助部材を介して基材の一方主面上に載置される。
【００１６】
なお、被処理物の最大長さとは、例えば被処理物の形状が直方体であるものは、最も長い辺の長さであり、被処理物の形状が円板であるものは、円板の直径であり、被処理物の形状が円柱であるものは、円柱の軸方向の長さである。
【００１７】
前述したように、この発明に係るセッターの基材は、加熱用ヒーターから放射される光を透過するため、熱処理中でも温度が上がらない。したがって、被処理物と基材との接触面積が大きい場合、被処理物から基材の方に熱が逃げてしまう可能性がある。
【００１８】
上記のセッターでは、被処理物は、各々所定の形状を有する補助部材を介して基材の一方主面上に載置される。そのため、被処理物と基材との接触面積が小さくなり、被処理物から基材の方に熱が逃げてしまう度合いを少なくすることができる。
【００１９】
すなわち、投入されるエネルギーが、被処理物の加熱に、より効果的に使われることになる。したがって、被処理物の熱処理時における熱処理炉のエネルギー効率をより向上させることができる。加えて、被処理物の昇温速度をより向上させることができる。
【００２０】
また、補助部材によりセッター上に凹部が形成されるため、被処理物をセッター上に保持しやすくなり、被処理物を熱処理炉内に搬送する際に、被処理物がセッターから落下して破損することを防止することができる。さらに、セッター上に分散して形成された凹部に複数の被処理物が分散された状態で熱処理を行なうことができるため、セッター上における被処理物の温度ばらつきを小さくすることができる。
【００２１】
この発明に係るセッターにおける第２の好ましい実施形態では、基材の一方主面に、開口径が被処理物の最大長さより長い凹部が分散して形成されている。
【００２２】
上記のセッターでは、基材の一方主面に、所定の開口径を有する凹部が分散して形成されている。そのため、第１の好ましい実施形態と同様に、被処理物と基材との接触面積が小さくなり、被処理物から基材の方に熱が逃げてしまう度合いを少なくすることができる。加えて、基材に直接凹部を形成するため、投入されるエネルギーが、補助部材の加熱に使われずに済む。
【００２３】
すなわち、投入されるエネルギーが、被処理物の加熱に、より一層効果的に使われることになる。したがって、被処理物の熱処理時における熱処理炉のエネルギー効率をより一層向上させることができる。加えて、被処理物の昇温速度をより一層向上させることができる。
【００２４】
また、第１の好ましい実施形態と同様に、被処理物をセッター上に保持しやすくなり、被処理物を熱処理炉内に搬送する際に、被処理物がセッターから落下して破損することを防止することができる。さらに、基材の一方主面に分散して形成された凹部に複数の被処理物が各々分散された状態で熱処理を行なうことができるため、セッター上における被処理物の温度ばらつきを小さくすることができる。
【００２５】
また、この発明は、熱処理方法にも向けられる。
【００２６】
この発明に係る熱処理方法は、載置工程と、搬入工程と、熱処理工程と、を備える。載置工程は、この発明に係る前述のセッター上に被処理物を載置する工程である。搬入工程は、被処理物が載置されたセッターを熱処理炉内に搬入する工程である。熱処理工程は、熱処理炉の加熱用ヒーターの最高温度が１３００℃以上１７００℃以下の範囲内となるように設定された熱処理条件により、被処理物の熱処理を行なう工程である。
【００２７】
上記の熱処理方法では、この発明に係る前述のセッターを用いて、熱処理炉の加熱用ヒーターの最高温度が１３００℃以上１７００℃以下の範囲内となるように設定された熱処理条件により、被処理物の熱処理を行なう。前述したように、この発明に係るセッターは、波長が０．５μｍ以上５．５μｍ以下の範囲内にある光の透過率が７０％以上である材料により形成されている。そして、上記の温度を有する加熱用ヒーターからは、波長が上記の範囲内にあり、照射された被処理物を実質的に加熱することができるエネルギー分布を有する光が放射されている。そのため、上記の熱処理方法では、被処理物の熱処理時において投入されるエネルギーの、光吸収によるセッターの加熱に使われる度合いを少なくすることができる。
【００２８】
すなわち、投入されるエネルギーが、被処理物の加熱に効果的に使われることになる。したがって、被処理物の熱処理時における熱処理炉のエネルギー効率を向上させることができる。加えて、被処理物の昇温速度を向上させることができる。
【発明の効果】
【００２９】
この発明に係るセッターでは、基材が上記の特徴を有する光を７０％以上透過させるため、熱処理時に投入されるエネルギーの、光吸収によるセッターの加熱に使われる度合いを少なくすることができる。すなわち、投入されるエネルギーが、被処理物の加熱に効果的に使われることになる。したがって、セッターの基材の厚みを薄くすることなく、被処理物の熱処理時における熱処理炉のエネルギー効率を向上させることができる。
【００３０】
また、この発明に係る熱処理方法では、この発明に係るセッターを用い、かつ所定の温度に設定された加熱用ヒーターを用いて熱処理を行なうため、投入されるエネルギーの、光吸収によるセッターの加熱に使われる度合いを少なくすることができる。すなわち、投入されるエネルギーが、被処理物の加熱に効果的に使われることになる。したがって、被処理物の熱処理時における熱処理炉のエネルギー効率を向上させることができる。
【図面の簡単な説明】
【００３１】
【図１】この発明に係るセッターの第１の実施形態であるセッター１０の上面図、および上面図のＡ１−Ａ１線を含む面の矢視断面図である。
【図２】図１に示したセッター１０の第１の変形例（網状の補助部材を有する場合）としてのセッター１０Ａの上面図、および上面図のＡ２−Ａ２線を含む面の矢視断面図である。
【図３】図１に示したセッター１０の第２の変形例（波板状の補助部材を有する場合）としてのセッター１０Ｂの上面図、および上面図のＡ３−Ａ３線を含む面の矢視断面図である。
【図４】図１に示したセッター１０の第３の変形例（貫通孔が分散して形成された板状の補助部材を有する場合）としてのセッター１０Ｃの上面図、および上面図のＡ４−Ａ４線を含む面の矢視断面図である。
【図５】図１に示したセッター１０の第４の変形例（凹部が分散して形成された板状の補助部材を有する場合）としてのセッター１０Ｄの上面図、および上面図のＡ５−Ａ５線を含む面の矢視断面図である。
【図６】この発明に係るセッターの第２の実施形態であるセッター２０の上面図、および上面図のＡ６−Ａ６線を含む面の矢視断面図である。
【図７】この発明に係る熱処理方法の実施形態の一例（図６に示したセッター２０を用いてセラミック素体を焼成する場合）を説明するためのもので、載置工程を模式的に示す断面図である。
【図８】図７に示した載置工程に引き続いて実施される搬入工程を模式的に示す断面図である。
【図９】図８に示した搬送工程に引き続いて実施される熱処理工程を模式的に示す断面図である。
【図１０】光を放射する物体を黒体と考えた場合に、物体から放射された光の分光分布の、物体の温度による変化を示すグラフである。
【図１１】背景技術のセッター１００の断面図である。
【発明を実施するための形態】
【００３２】
以下にこの発明の実施形態を示して、本発明の特徴とするところをさらに詳しく説明する。
【００３３】
−セッターの第１の実施形態−
この発明に係るセッターの第１の実施形態であるセッター１０について、図１を用いて説明する。セッター１０は、セラミック電子部品を構成するセラミック素体を焼成する際に、未焼成のセラミック素体を焼成炉内に搬入するために用いられるものである。以下、この発明に係るセッターの実施形態の説明は、上記に倣ってセラミック素体の焼成に用いられるセッターを具体例として行なう。
【００３４】
図１（Ａ）は、セッター１０の上面図である。図１（Ｂ）は、セッター１０の、図１（Ａ）のＡ１−Ａ１線を含む面の矢視断面図であり、例えばインダクタのコアのような形状を有する未焼成のセラミック素体ｃ１を併せて示してある。
【００３５】
セッター１０は、一方主面１ｓに未焼成のセラミック素体が載置される基材１を備えている。基材１は、温度が１３００℃以上１７００℃以下の範囲内にある物体から放射された、波長が０．５μｍ以上５．５μｍ以下の範囲内にある光の透過率が７０％以上である材料により、板状に形成されている。なお、基材１の厚みは、強度の面から１ｍｍ以上が好ましい。また、当該材料は、焼成時における焼成炉の炉内温度以上の耐熱性を有している。そのような材料の具体例としては、透光性アルミナ、透光性イットリアなどが挙げられる。
【００３６】
ここで、この発明における基材の透過率は、以下のように定義される。透過率の測定は、直径２０ｍｍ、厚み１ｍｍの試験片を用い、開口角１５°の赤外分光光度計により、波長が０．５μｍ以上１５μｍ以下の範囲内にある光を分光したものが、各々試験片を透過する割合を測定することによって行なった。そして、波長が０．５μｍ以上５．５μｍ以下の範囲内にある光を分光したものについて、各々の透過率を求め、その最小値をこの発明における基材の透過率とした。
【００３７】
すなわち、波長が０．５μｍ以上５．５μｍ以下の範囲内にある光を分光したものの透過率の最小値が、ある波長で７０％であったとすれば、この波長範囲における光の透過率は７０％以上となる。なお、上記の測定において、測定値は拡散透過率として扱った。
【００３８】
このような光は、セラミック素体を焼成するために、焼成炉内に備えられている加熱用ヒーターから放射されるものに相当する。そのため、このような光の大部分を透過するような材料を用いてセッターを形成することにより、セラミック素体の焼成時において投入されるエネルギーの、光吸収によるセッターの加熱に使われる度合いを少なくすることができる。すなわち、セッターのない状態と近い状態で、セラミック素体の焼成を行なうことができる。
【００３９】
なお、未焼成のセラミック素体ｃ１は、インダクタのコアのような形状を有しているので、コアの鍔部と基材１との接触面積が小さく、焼成時に基材１の方に逃げてしまう熱は、無視しても差し支えない。
【００４０】
−セッターの第１の実施形態の第１の変形例−
この発明に係るセッターの第１の実施形態の第１の変形例としてのセッター１０Ａについて、図２を用いて説明する。セッター１０Ａは、基材１に加えて網状の補助部材Ｍを備えている。基材１は、前述したものと同様であるため、説明を省略する。
【００４１】
図２（Ａ）は、セッター１０Ａの上面図である。図２（Ｂ）は、セッター１０Ａの、図２（Ａ）のＡ２−Ａ２線を含む面の矢視断面図であり、例えば積層セラミックコンデンサのセラミック積層体のような、直方体形状を有する未焼成のセラミック素体ｃ２を併せて示してある。
【００４２】
セッター１０Ａは、基材１の一方主面１ｓ上に、網状の補助部材Ｍを備えている。ここで、補助部材Ｍにおける開目の形状は、上面視で正方形となっている。また、開目の幅ｔ１は、未焼成のセラミック素体ｃ２の最大長さ（長手方向の寸法）より短くなっている。図２（Ｂ）では、補助部材Ｍ上に未焼成のセラミック素体ｃ２が載っており、基材１とは接触していない状態となっている。
【００４３】
また、開目の幅ｔ１が上記の通りであれば、仮に未焼成のセラミック素体ｃ２の一部が補助部材Ｍの開目の中に入り込んだ状態となっても、未焼成のセラミック素体ｃ２の角部、端面に含まれる一辺、または端面が基材１に接触した状態とすることができる。上記のいずれの場合においても、未焼成のセラミック素体ｃ２は、補助部材Ｍを介して基材１の一方主面１ｓ上に載置されていることになる。
【００４４】
未焼成のセラミック素体ｃ２は、積層セラミックコンデンサのセラミック積層体のような形状を有しているため、基材１にその側面のうちの１つが接触すると、焼成時に基材１の方に逃げてしまう熱が無視できない可能性がある。一方、網状の補助部材Ｍを介した場合、未焼成のセラミック素体ｃ２と基材１とが接触しないか、または仮に接触したとしても接触面積が小さくなるため、未焼成のセラミック素体ｃ２から基材１の方に熱が逃げてしまう度合いを少なくすることができる。すなわち、セッターのない状態と近い状態で、未焼成のセラミック素体ｃ２の焼成を行なうことができる。なお、補助部材Ｍの厚みは、補助部材Ｍの加熱によるエネルギーの損失を低減するため、０．４ｍｍ以下が好ましい。
【００４５】
また、未焼成のセラミック素体ｃ２が補助部材Ｍの開目に入り込むことにより、未焼成のセラミック素体ｃ２をセッター１０Ａ上に保持しやすくなる。さらに、未焼成のセラミック素体ｃ２が分散された状態で焼成を行なうことができるため、セッター１０Ａ上における未焼成のセラミック素体ｃ２の温度ばらつきが小さくなる。
【００４６】
なお、図２では、補助部材Ｍの開目の形状が上面視で正方形となっているが、これに限られるものではなく、正三角形、正六角形または他の形状など、任意の形状とすることができる。また、補助部材Ｍは、焼成時の温度および雰囲気に合わせて任意の材質とすることができる。具体的には、Ｎｉ、Ｃｕなど、焼成時における焼成炉の炉内温度以上の耐熱性を有する金属からなる金属網、そのような金属網にジルコニアをコーティングしたものなどを用いることができる。あるいは、焼成時における焼成炉の炉内温度以上の耐熱性を有する炭素繊維などを用いてもよい。
【００４７】
−セッターの第１の実施形態の第２の変形例−
この発明に係るセッターの第１の実施形態の第２の変形例としてのセッター１０Ｂについて、図３を用いて説明する。セッター１０Ｂは、基材１に加えて波板状の補助部材Ｓ１を備えている。基材１は、前述したものと同様であるため、説明を省略する。
【００４８】
図３（Ａ）は、セッター１０Ｂの上面図である。図３（Ｂ）は、セッター１０Ｂの、図３（Ａ）のＡ３−Ａ３線を含む面の矢視断面図であり、図２（Ｂ）と同様の未焼成のセラミック素体ｃ２を併せて示してある。
【００４９】
セッター１０Ｂは、基材１の一方主面１ｓ上に、波板状の補助部材Ｓ１を備えている。ここで、補助部材Ｓ１における波のピッチの長さｔ２は、未焼成のセラミック素体ｃ２の最大長さより長くなっている。すなわち、未焼成のセラミック素体ｃ２は、補助部材Ｓ１の波間に入り込んだ状態で、補助部材Ｓ１を介して基材１の一方主面１ｓ上に載置されている。なお、補助部材Ｓ１の板材としての厚みは、補助部材Ｍの加熱によるエネルギーの損失を低減するため、０．２ｍｍ以下が好ましい。
【００５０】
波板状の補助部材Ｓ１を介した場合、未焼成のセラミック素体ｃ２の角部、または端面に含まれる一辺が補助部材Ｓ１に接触した状態とすることができる。それで、未焼成のセラミック素体ｃ２から基材１の方に熱が逃げてしまう度合いを少なくすることができる。すなわち、セッターのない状態と近い状態で、セラミック素体の焼成を行なうことができる。
【００５１】
また、未焼成のセラミック素体ｃ２が補助部材Ｓ１の波間に入り込むことにより、未焼成のセラミック素体ｃ２をセッター１０Ｂ上に保持しやすくなる。さらに、未焼成のセラミック素体ｃ２が分散された状態で焼成を行なうことができるため、セッター１０Ｂ上における未焼成のセラミック素体ｃ２の温度ばらつきが小さくなる。
【００５２】
なお、図３では、補助部材Ｓ１の波の形状が滑らかな曲線となっているが、これに限られるものではなく、三角波、鋸歯状波など、任意の形状とすることができる。また、補助部材Ｓ１は、焼成時の温度および雰囲気に合わせて任意の材質とすることができる。具体的には、カーボンシートや金属を波板状に加工したものなどを用いることができる。
【００５３】
−セッターの第１の実施形態の第３の変形例−
この発明に係るセッターの第１の実施形態の第３の変形例としてのセッター１０Ｃについて、図４を用いて説明する。セッター１０Ｃは、基材１に加えて貫通孔ｈが分散して形成された板状の補助部材Ｓ２を備えている。基材１は、前述したものと同様であるため、説明を省略する。
【００５４】
図４（Ａ）は、セッター１０Ｃの上面図である。図４（Ｃ）は、セッター１０Ｃの、図４（Ａ）のＡ４−Ａ４線を含む面の矢視断面図であり、図２（Ｂ）と同様の未焼成のセラミック素体ｃ２を併せて示してある。
【００５５】
セッター１０Ｃは、基材１の一方主面１ｓ上に、貫通孔ｈが分散して形成された板状の補助部材Ｓ２を備えている。ここで、補助部材Ｓ２における貫通孔ｈは、上面視で円形となっている。また、貫通孔ｈの直径ｔ３は、未焼成のセラミック素体ｃ２の最大長さより短くなっている。図４（Ｂ）では、補助部材Ｓ２上に未焼成のセラミック素体ｃ２が載っており、基材１とは接触していない状態となっている。
【００５６】
また、貫通孔ｈの直径ｔ３が上記の通りであれば、仮に未焼成のセラミック素体ｃ２の一部が補助部材Ｓ２の貫通孔ｈの中に入り込んだ状態となっても、未焼成のセラミック素体ｃ２の角部、端面に含まれる一辺、または端面が基材１に接触した状態とすることができる。上記のいずれの場合においても、未焼成のセラミック素体ｃ２は、補助部材Ｓ２を介して基材１の一方主面１ｓ上に載置されていることになる。
【００５７】
貫通孔ｈが分散して形成された板状の補助部材Ｓ２を介した場合、未焼成のセラミック素体ｃ２と基材１とが接触しないか、または仮に接触したとしても接触面積が小さくなるため、未焼成のセラミック素体ｃ２から基材１の方に熱が逃げてしまう度合いを少なくすることができる。すなわち、セッターのない状態と近い状態で、未焼成のセラミック素体ｃ２の焼成を行なうことができる。なお、補助部材Ｓ２の厚みは、補助部材Ｍの加熱によるエネルギーの損失を低減するため、０．２ｍｍ以下が好ましい。
【００５８】
また、未焼成のセラミック素体ｃ２が補助部材Ｓ２の貫通孔ｈの中に入り込むことにより、未焼成のセラミック素体ｃ２をセッター１０Ｃ上に保持しやすくなる。さらに、未焼成のセラミック素体ｃ２が分散された状態で焼成を行なうことができるため、セッター１０Ｃ上における未焼成のセラミック素体ｃ２の温度ばらつきが小さくなる。
【００５９】
なお、図４では、補助部材Ｓ２の貫通孔ｈの形状が上面視で円形となっているが、これに限られるものではなく、三角形、四角形または他の形状など、任意の形状とすることができる。また、補助部材Ｓ２は、焼成時の温度および雰囲気に合わせて任意の材質とすることができる。具体的には、カーボンシートや金属を打ち抜いて、上記の形状を有する貫通孔ｈを形成したものなどを用いることができる。
【００６０】
−セッターの第１の実施形態の第４の変形例−
この発明に係るセッターの第１の実施形態の第４の変形例としてのセッター１０Ｄについて、図５を用いて説明する。セッター１０Ｄは、基材１に加えて凹部ｄ１が分散して形成された板状の補助部材Ｓ３を備えている。基材１は、前述したものと同様であるため、説明を省略する。
【００６１】
図５（Ａ）は、セッター１０Ｄの上面図である。図５（Ｂ）は、セッター１０Ｄの、図５（Ａ）のＡ５−Ａ５線を含む面の矢視断面図であり、図２（Ｂ）と同様の未焼成のセラミック素体ｃ２を併せて示してある。
【００６２】
セッター１０Ｄは、基材１の一方主面１ｓ上に、凹部ｄ１が分散して形成された板状の補助部材Ｓ３を備えている。ここで、補助部材Ｓ３における凹部ｄ１は、上面視で円形であり、断面視で弓形となっている。また、凹部ｄ１の開口径ｔ４は、未焼成のセラミック素体ｃ２の最大長さより長くなっている。すなわち、未焼成のセラミック素体ｃ２は、補助部材Ｓ３の凹部ｄ１に入り込んだ状態で、補助部材Ｓ３を介して基材１の一方主面１ｓ上に載置されている。
【００６３】
凹部ｄ１が分散して形成された板状の補助部材Ｓ３を介した場合、未焼成のセラミック素体ｃ２の角部、または端面に含まれる一辺が補助部材Ｓ３に接触した状態とすることができる。それで、未焼成のセラミック素体ｃ２から基材１の方に熱が逃げてしまう度合いを少なくすることができる。すなわち、セッターのない状態と近い状態で、セラミック素体の焼成を行なうことができる。なお、補助部材Ｓ３の板材としての厚みは、補助部材Ｓ３の加熱によるエネルギーの損失を低減するため、０．２ｍｍ以下が好ましい。
【００６４】
また、未焼成のセラミック素体ｃ２が補助部材Ｓ３の凹部ｄ１に入り込むことにより、未焼成のセラミック素体ｃ２をセッター１０Ｄ上に保持しやすくなる。さらに、未焼成のセラミック素体ｃ２が分散された状態で焼成を行なうことができるため、セッター１０Ｄ上における未焼成のセラミック素体ｃ２の温度ばらつきが小さくなる。
【００６５】
なお、図５では、補助部材Ｓ３の凹部ｄ１が上面視で円形となっているが、これに限られるものではなく、三角形、四角形または他の形状など、任意の形状とすることができる。また、断面視で弓形となっているが、台形などの多角形状などとしてもよい。さらに、補助部材Ｓ３は、焼成時の温度および雰囲気に合わせて任意の材質とすることができる。具体的には、カーボンシートや金属に凹部加工を施して、上記の形状を有する凹部ｄ１を形成したものなどを用いることができる。
【００６６】
−セッターの第２の実施形態−
この発明に係るセッターの第２の実施形態であるセッター２０について、図６を用いて説明する。セッター２０は、基材２に直接凹部ｄ２が分散して形成されている。基材２は、前述した基材１と同様の材質を有するため、材質の説明を省略する。なお、基材２の凹部の形成されていない箇所の厚みは、強度の面から１ｍｍ以上が好ましい。
【００６７】
図６（Ａ）は、セッター２０の上面図である。図６（Ｂ）は、セッター２０の、図６（Ａ）のＡ６−Ａ６線を含む面の矢視断面図であり、図２（Ｂ）と同様の未焼成のセラミック素体ｃ２を併せて示してある。
【００６８】
セッター２０は、基材２の一方主面２ｓに、凹部ｄ２が分散して形成されている。ここで、凹部ｄ２は、上面視で円形であり、断面視で半円形となっている。また、凹部ｄ２の開口径ｔ５は、未焼成のセラミック素体ｃ２の最大長さより長くなっている。すなわち、未焼成のセラミック素体ｃ２は、凹部ｄ２に入り込んだ状態で、基材２の一方主面２ｓ上に載置されている。
【００６９】
基材２の一方主面２ｓに、凹部ｄ２が分散して形成されている場合、未焼成のセラミック素体ｃ２の角部、または端面に含まれる一辺が基材２に接触した状態とすることができる。それで、未焼成のセラミック素体ｃ２から基材２の方に熱が逃げてしまう度合いを少なくすることができる。加えて、基材２に直接凹部ｄ２を形成するため、投入されるエネルギーが、補助部材の加熱に使われずに済む。すなわち、セッターのない状態と近い状態で、セラミック素体の焼成を行なうことができる。
【００７０】
また、未焼成のセラミック素体ｃ２が凹部ｄ２に入り込むことにより、未焼成のセラミック素体ｃ２をセッター２０上に保持しやすくなる。さらに、未焼成のセラミック素体ｃ２が分散された状態で焼成を行なうことができるため、セッター２０上における未焼成のセラミック素体ｃ２の温度ばらつきが小さくなる。
【００７１】
なお、図６では、基材２に形成されている凹部ｄ２が上面視で円形となっているが、これに限られるものではなく、三角形、四角形または他の形状など、任意の形状とすることができる。また、断面視で半円形となっているが、弓形としてもよく、さらに台形などの多角形状などとしてもよい。
【００７２】
−熱処理方法の実施形態−
この発明に係る熱処理方法の実施形態の一例について、図７ないし図９を用いて説明する。以下の熱処理方法の実施形態の説明は、図６に示したセッター２０を用い、積層セラミックコンデンサのセラミック積層体のような形状を有するセラミック素体を焼成する場合を具体例として行なう。図７ないし図９は、そのようなセラミック素体の焼成において順次行なわれる、載置工程、搬入工程、および焼成工程を模式的に示す断面図である。
【００７３】
＜載置工程＞
図７は、セラミック素体の焼成における載置工程を模式的に示す断面図である。載置工程により、未焼成のセラミック素体ｃ２がセッター２０上に載置される。図７では、多数の未焼成のセラミック素体ｃ２は、セッター２０の基材１の一方主面１ｓに形成されている凹部ｄ２に入り込んだ状態となっている。多数の未焼成のセラミック素体ｃ２を凹部ｄ２に入り込んだ状態とするには、例えば凹部ｄ２に対応した位置に貫通孔が形成された振り込み治具を用いることができる。
【００７４】
＜搬入工程＞
図８は、セラミック素体の焼成における搬入工程を模式的に示す断面図である。搬入工程により、未焼成のセラミック素体ｃ２が載置されたセッター２０が焼成炉３０内に搬入される。図８では、焼成炉３０としてローラーハース型の連続焼成炉を用いた場合を図示している。
【００７５】
焼成炉３０は、炉体３１と、仕切り板３１ａと、加熱用ヒーター３２ａと、ローラー３３を備えている。仕切り板３１ａは、炉体３１を幾つかの領域に分割するためのもので、セッター２０が通過することのできる開口部３１ｂが設けられている。加熱用ヒーター３２ａは、必要に応じて未焼成のセラミック素体ｃ２の脱脂などを行なうために備えられているものである。ローラー３３は、セッター２０を搬送するためのものである。また、焼成炉３０は、炉内雰囲気の調整のためのガス配管を備えるようにしてもよい。
【００７６】
未焼成のセラミック素体ｃ２が載置されたセッター２０は、回転するローラー３３により、焼成炉３０の一方側（図上で左側）から、矢印の向きで炉内に搬入される。なお、後述する焼成工程に至るまでに、上記のように加熱用ヒーター３２ａにより未焼成のセラミック素体ｃ２の脱脂などを行なうようにしてもよい。
【００７７】
＜焼成工程＞
図９は、セラミック素体の焼成における焼成工程を模式的に示す断面図である。焼成工程により、未焼成のセラミック素体ｃ２がセラミック電子部品を構成するセラミック素体に焼成される。図９では、上記のように焼成炉３０としてローラーハース型の連続焼成炉を用いた場合を図示している。
【００７８】
一方側から矢印の向きで焼成炉３０内に搬入されたセッター２０は、さらに進んで焼成工程が行なわれる領域に到達し、焼成工程後は焼成炉３０外に搬出される。焼成工程後の処理は、特に限定されるものではない。
【００７９】
焼成炉３０において、焼成工程が行なわれる領域では、加熱用ヒーター３２ｂの設置数が、前述の脱脂などが行なわれる領域よりも多くなっている。この加熱用ヒーター３２ｂは、最高温度が１３００℃以上１７００℃以下の範囲内となるように設定され、未焼成のセラミック素体ｃ２を焼成することができるエネルギーを有する、波長が０．５μｍ以上５．５μｍ以下の範囲内にある光を放射する。
【００８０】
前述したように、セッター２０は、このような光の大部分を透過するような材料により形成されている。すなわち、セラミック素体の焼成時において投入されるエネルギーの、光吸収によるセッターの加熱に使われる度合いが少なくなっている。したがって、セッターのない状態と近い状態で、セラミック素体の焼成を行なうことができる。
【００８１】
図８および図９では、焼成炉３０としてローラーハース型の連続焼成炉を用いた場合を図示したが、バッチ型焼成炉を用いてもよい。また、以上の熱処理方法の実施形態の説明は、積層セラミックコンデンサのセラミック積層体のような形状を有するセラミック素体を焼成する場合を具体例として行なったが、任意の形状のセラミック素体の焼成に適用することができる。
【００８２】
なお、この発明は上記の実施形態に限定されるものではなく、この発明の範囲内において、種々の応用、変形を加えることができる。すなわち、熱処理炉の加熱用ヒーターの最高温度が前述の温度範囲内となるように設定された熱処理条件で、被処理物をセッターに載置して熱処理を行なう場合であれば、セラミック素体の焼成に限らずこの発明を適用することができる。
【００８３】
また、この明細書に記載の各実施形態は、例示的なものであり、異なる実施形態間において、構成の部分的な置換または組み合わせが可能であることを指摘しておく。
【符号の説明】
【００８４】
１０、１０Ａ、１０Ｂ、１０Ｃ、１０Ｄ、２０    セッター
１、２    基材
Ｍ    網状の補助部材
Ｓ１    波板状の補助部材
Ｓ２    貫通孔ｈが形成された板状の補助部材
Ｓ３    凹部ｄ１が形成された板状の補助部材
ｔ１    開目の幅
ｔ２    ピッチの長さ
ｔ３    貫通孔ｈの直径
ｔ４    凹部ｄ１の開口径
ｔ５    凹部ｄ２の開口径
【図１】
2016200328.tif 000003
【図２】
2016200328.tif 000004
【図３】
2016200328.tif 000005
【図４】
2016200328.tif 000006
【図５】
2016200328.tif 000007
【図６】
2016200328.tif 000008
【図７】
2016200328.tif 000009
【図８】
2016200328.tif 000010
【図９】
2016200328.tif 000011
【図１０】
2016200328.tif 000012
【図１１】
2016200328.tif 000013